(57)【要約】      （修正有）【課題】  皮膚に対する刺激性がなく、皮膚に持続的に二酸化炭素を供給でき、容易に製造でき、かつ使用性の良好な皮膚への二酸化炭素供給手段の提供。【解決手段】  二酸化炭素難透過性フィルムと不織布とを積層したシートが二酸化炭素非透過性容器中に封入された身体貼付用シートであって、当該積層手段が二酸化炭素難透過性フィルムと不織布とを部分的に接合し、当該不織布の少なくとも一部に二酸化炭素と水分を含む液体又はゲルが保持されており、当該二酸化炭素は、前記容器内に液体又はゲルの容積に対し０．５〜５倍量充填してなることを特徴とする身体貼付用シート。【選択図】  図２
2006028158.tif 000002
【特許請求の範囲】
【請求項１】
二酸化炭素難透過性フィルムと不織布とを積層したシートが二酸化炭素非透過性容器中に封入された身体貼付用シートであって、当該積層手段が二酸化炭素難透過性フィルムと不織布とを部分的に接合し、当該不織布の少なくとも一部に二酸化炭素と水分を含む液体又はゲルが保持されており、当該二酸化炭素は、前記容器内に液体又はゲルの容積に対し０．５〜５倍量充填してなることを特徴とする身体貼付用シート。
【請求項２】
積層された不織布とフィルムのうち、フィルムのみに穴及び／又はスリットが設けられているものである請求項１記載の身体貼付用シート。
【請求項３】
積層された不織布とフィルムの両方に、スリット及び／又は周囲からの切れ込みが設けられているものである請求項１又は２記載の身体貼付用シート。
【発明の詳細な説明】
【技術分野】
【０００１】
本発明は、皮膚に二酸化炭素を作用させ、その血行促進効果により皮膚疾患の予防治療効果及び化粧効果を得ることのできる身体貼付用シートに関する。
【背景技術】
【０００２】
従来、二酸化炭素の血行促進作用を利用した化粧料としては、二酸化炭素を耐圧容器に含有してなる血流を促進する化粧料（特許文献１）、皮膚への二酸化炭素浸透を促進するように多価アルコールを１０〜９９．９％含む二酸化炭素含有化粧料（特許文献２）、噴出後の二酸化炭素の揮散を抑制する為に化粧料を高粘度にしたもの（特許文献３）などが知られている。しかし、これらの形態は、高圧ガス容器（エアゾール缶）を利用したものか、又は液体（高粘度のジェルを含む）を密閉容器に入れ、皮膚上に噴出して使用するものであることから、皮膚上に噴射された二酸化炭素の作用時間は極めて短時間であり、十分満足できる血行促進効果が得られないと云う問題があった。二酸化炭素の作用時間を延ばそうとすると、噴射ジェルなどを皮膚上に厚く塗布したまま保持しなければならず、使用後、拭き取ったり洗い流したりする必要があった。
【０００３】
一方、二酸化炭素を高圧容器などを利用せずに身体に供給する方法としては炭酸塩と酸を反応させて炭酸ガスを発生させる方法による技術があるが、身体に利用する際には反応させるために水分などが必要で、使用場所（浴槽）や使用形態として複雑な機構（特許文献４）が必要とされているのが現状である。一方、シップ剤として使用時、水に濡らした布を重ねて使用する方法（特許文献５）があるが、皮膚に対して、高濃度の塩溶液が付着することで皮膚に炎症が起きるなどの問題がある。また、皮膚の創傷治癒を促進するなどの目的で経皮的に二酸化炭素を供給する方法として特許文献６が知られているが、これも二酸化炭素の供給源として、ドライアイスや炭酸塩と酸、ボンベからの供給など装置的に複雑であり、かつ気体透過性素材の水分透過量が非常に少なく、実際に皮膚の血行促進を行うのに必要な水分量を供給できない。また、遊離炭酸を高濃度に含有する水溶性高分子組成物であって、ゾル−ゲル転移する組成物からなる炭酸経皮吸収用組成物（特許文献７）が知られている。この組成物はゲル化することにより炭酸ガスの揮散を抑制できる旨記載されており、高濃度の二酸化炭素が溶存したゾルをシート材への塗布後にゲル化させて使用することが示されている。しかし、シートへの塗布時、及び冷却して固化させる際に、二酸化炭素の揮散を防ぐ具体的な手段が示されておらず、実際に二酸化炭素を十分に皮膚に供給することは困難と考えられる。また、シート上に加工した場合、作用が遅れる（５分以上の赤化が遅れ）といった問題もある。
【特許文献１】特開昭５９−１４１５１２号公報
【特許文献２】特開平１１−１７１７５５号公報
【特許文献３】特開平１１−２２８３３４号公報
【特許文献４】特開２０００−２９７００７号公報
【特許文献５】特開昭６２−２８６９２２号公報
【特許文献６】特開２００２−３２６９３８号公報
【特許文献７】特開２００３−３４６１２号公報
【発明の開示】
【発明が解決しようとする課題】
【０００４】
本発明の目的は、皮膚に対する刺激性がなく、皮膚に持続的に二酸化炭素を供給でき、容易に製造でき、かつ使用性の良好な皮膚への二酸化炭素供給手段を提供することにある。
【課題を解決するための手段】
【０００５】
そこで本発明者は、二酸化炭素を含有する液又はゲルを含む不織布を作製し、身体貼付用の形態とすることを考案した。しかし、この形態では、ゲル状シートであっても、二酸化炭素が揮散してしまうが、この不織布を二酸化炭素難透過性フィルムと積層すれば、貼付後の二酸化炭素の揮散が防止できることを見出した。また、二酸化炭素は、液体又はゲルを保持した不織布と二酸化炭素難透過性フィルムの積層シートを二酸化炭素非透過性容器内に封入した後に一定量充填すれば、十分な血行促進効果を奏する量の二酸化炭素が液体又はゲル中に溶解できることを見出した。さらに、不織布とフィルムの積層手段として部分的に接合する手段とすれば、皮膚へのフィット性が向上し、顔全体のような凹凸のある部位に貼付した場合でも、二酸化炭素の揮散が防止され、皮膚に接続的に二酸化炭素を供給でき、かつ使用感も向上することを見出した。
【０００６】
すなわち、本発明は、二酸化炭素難透過性フィルムと不織布とを積層したシートが二酸化炭素非透過性容器中に封入された身体貼付用シートであって、当該積層手段が二酸化炭素難透過性フィルムと不織布とを部分的に接合し、当該不織布の少なくとも一部に二酸化炭素と水分を含む液体又はゲルが保持されており、当該二酸化炭素は、前記容器内に液体又はゲルの容積に対し０．５〜５倍量充填してなることを特徴とする身体貼付用シートを提供するものである。
【発明の効果】
【０００７】
本発明によれば、皮膚刺激性がなく、簡便な操作で、凹凸のある顔全体等の広い範囲に二酸化炭素をすばやくかつ持続的に供給できる結果、貼付時間内に効率良く持続的な血行促進効果が得られる。このため本発明の身体貼付用シートは、皮膚の血流改善に伴う効果の期待できる化粧料、褥瘡などの予防や治療、むくみや浮腫に対する予防や治療分野、こりや痛みに対する消炎鎮痛などの分野にも応用できる。
【発明を実施するための最良の形態】
【０００８】
本発明の身体貼付用シートは、例えば図１に示すように（Ａ）二酸化炭素難透過性のフィルムと（Ｂ）不織布とを積層したシートが、（Ｃ）二酸化炭素非透過性容器中に封入された身体貼付用シートであって、当該不織布の少なくとも一部に二酸化炭素と水分を含む液体又はゲルが保持されてなるものである。
【０００９】
（Ｂ）不織布に（Ａ）二酸化炭素難透過性フィルムを積層することにより、不織布側を貼付した場合に、非貼付面からの二酸化炭素の揮散が抑制できるため、より持続的に二酸化炭素を皮膚に供給できる。また、この積層シートを容器内に封入した後に二酸化炭素を充填することにより、不織布の液体又はゲル中に二酸化炭素を溶解させる本発明では、この難透過性フィルムはある程度の二酸化炭素透過性が必要となることから、二酸化炭素透過性が１０万cc／m2・day・atm（２５℃）（ASTM  D-1434）以下、特に１万cc／m2・day・atm（２５℃）以下の性質を有するものが好ましい。このような二酸化炭素透過性１０万cc／m2・day・atm以下のフィルムは積層シートの皮膚に接着する面と反対側にあるのが好ましい。なお、ここで、このような二酸化炭素透過性を有するフィルムは、素材自体がこの性質を有していればよく、穴を有していてもよい。また、ここで二酸化炭素透過性１００，０００cc／m2・day・atm（２５℃）は、１０，１３０mL／m2・（２４hr）・MPaに相当する。
【００１０】
このフィルム（Ａ）としては、例えば、ポリエチレン、ポリプロピレン、軟質塩化ビニル、ポリエステル、ナイロン、ポリウレタン、エチレン／酢酸ビニルコポリマーなどのフィルムが使用できる。また、これらにアルミニウム蒸着させたフィルムやガラス蒸着させたフィルムや、さらにこれらをラミネートしたフィルムも使用できる。フィルムの厚さについては、通常のフィルムの場合、1〜１００μm、好ましくは２０〜４０μm程度、また、発泡体フィルムの場合は、０．３〜１mmのものが使用できる。また、二酸化炭素の透過性がより低い７,０００cc／m2・day・atm（２５℃）以下のフィルム（例えば、塩化ビニルとかポリエチレンテレフタレート、各種蒸着フィルムや多層フィルムなど）の場合、より薄い５〜２０μm程度のフィルムの使用が好ましい。
また、水分が多量に存在する環境下での二酸化炭素の透過性を抑制したり、不織布とヒートシールにより接合する場合の耐熱性を得るために、ポリエチレンとナイロンや、ポリエチレンとエチレン／酢酸ビニルコポリマー等の多層フィルムを用いることも好ましい。
【００１１】
不織布（Ｂ）としては、ナイロン、ポリプロピレン、ポリエステル、ポリエチレン、ポリスチレン、ポリウレタン、ポリオレフィン等の合成繊維、パルプ、絹、綿、麻、レーヨン、コラーゲン等からなる天然繊維などが挙げられ、これらの１種以上の混合物でも良い。これらの目付けは２０〜１００ｇ／m2程度、より好ましくは、２０〜７０ｇ／m2程度であり、フィルム（Ａ）との接合の為に、熱融着性の繊維を混入するホットメルトの熱接着剤を付着させても良い。
【００１２】
不織布（Ｂ）とフィルム（Ａ）の積層手段は、部分的に接合されているのが、皮膚へのフィット性（特に顔面等の凹凸のある部分へ適用する場合のフィット性）、風合い等の点で好ましい。部分接合における接合点が少ないと、不織布の自由度が保たれフィット性が良く、液の浸透性も良くなる。一方で、接合点が少な過ぎると、使用時にシートを開く時に、フィルムと不織布とを引剥がす、フィルムのみを持って開き難いといった使用上の使い難さがある。従って、部分接合方法としては、その接合点間の最短距離が３〜３０mm、さらに３〜２０mm、特に５〜１５mmであることが好ましい。
なお、ドット接合(熱シール)や接着剤を用いた場合に、製造上、シートの一部に硬さを求めたり、フィルムと不織布との剥離を抑制するために最短距離が上記３mm以下の部分が一部にできても構わない。
【００１３】
一つの接合点は小さいことが好ましい。接合部の形状は、線状、円形状、もしくは四角形など特に指定はないが、その短い幅（線状の線幅、円形の直径・楕円形の短軸、四角形の短辺）が、０．１〜５mm、好ましくは０．３〜５mm、さらに１．０〜２．０mmが好ましい。また、一定面積中の接合点の面積比率は、自由度を上げるということと、接着し使用時に剥がれるなどの恐れの無いようにすることから、０．１〜５０％、さらに１〜２０％、特に２〜１０％の範囲が好ましい。接合点の分散は、ドット状に分散して行われるのが好ましいが、デザイン性などの面から、文字やハート型などいろいろな形状が使用できる。また幾つかの形状の組合せでも構わない。また点線状なども使用できる。熱融着、超音波融着のほかに、接着剤を用いた接合の場合は、上記ドット状などの方法以外に、接着剤を糸状に噴射し、ライン状や蜘蛛の巣状などに不定形で部分接合する方法も風合いやフィット性から利用できる。また、接着方法としてポリエチレンなどをフィルムと不織布の間にラミネートとして、多点で接着させる方法も利用できる。
【００１４】
前記の積層シートを封入するための容器（Ｃ）は、二酸化炭素非透過性である。ここで非透過性とは、二酸化炭素透過度が５０cc／m2・day・atm（ASTM  D-1434）以下であることをいう。好ましい材料としてはヒートシール性を有するものが好ましく、具体的には、アルミニウム箔を積層したラミネートフィルム、アルミニウム蒸着層を有するラミネートフィルム、ポリ塩化ビニリデンフィルム、ポリ塩化ビニリデン層を含むラミネートフィルムなどが挙げられる。容器（Ｃ）の形態は平袋、ガゼットなどが好ましい。
【００１５】
当該積層シートの不織布には、その少なくとも一部に二酸化炭素と水分を含む液体又はゲルが保持されている。ここで液体又はゲル中の溶存二酸化炭素濃度は、血行促進効果の点から１００〜３，０００ppm(２５℃において)、さらに１００〜２，０００ppm、さらに５００〜２，０００ppm、特に８００〜１，８００ppmが好ましい。
【００１６】
二酸化炭素を溶存する液又はゲルを保持する不織布の形態としては、二酸化炭素溶存液を含浸した不織布、二酸化炭素溶存ゲルが塗工された不織布等が挙げられる。
【００１７】
本発明においては、皮膚に適用されたとき血行促進効果を得る観点から、（Ａ）不織布の液又はゲル中に二酸化炭素（ＣＯ2）が溶存している必要がある。また、二酸化炭素は、アルカリ条件下では炭酸塩（ＣＯ32-）となってしまうことから、（Ａ）不織布の液又はゲルのpHは３．５〜６．５であり、好ましくは５．０〜６．５である。また、当該液又はゲルの水分量は、２質量％以上が好ましい。より好ましい水分量は２〜９９．５質量％、さらに好ましい水分量は１０〜９９．５質量％、特に好ましい水分量は６０〜９９．５質量％である。
また、本発明の不織布に保持される液又はゲルの量は、単位面積あたり、量が多くなるほど二酸化炭素の保持量が増えることから好ましいが、実際の使用を考えると重量として０．０１〜１．０ｇ／cm2、さらに０．０５〜０．５ｇ／cm2が好ましい。
【００１８】
本発明においては、当該二酸化炭素は、前記容器内に水分を含む液体又はゲルが含浸又は塗布された不織布とフィルムとを積層したシートを投入した後、あるいは不織布とフィルムを積層したシートを容器に投入し続いて水分を含む液を充填した後に、当該シート中の水分を含む液又はゲルの容積に対し０．５〜５倍量、好ましくは１．０〜３．０倍量充填し、シールすることにより、当該液又はゲル中に溶解させる。ここで、二酸化炭素充填量が液又はゲルの０．５倍量未満では、液又はゲル中の溶存二酸化炭素濃度が十分な血行促進効果を得る濃度にならない。また、二酸化炭素充填量が液又はゲルの５倍量を超えると、内容物（シート）に対する容器が大きくなりすぎ、取扱い、輸送、包材費などの面で不具合が生じる。
【００１９】
このように予め容器内に積層シートを投入した後に二酸化炭素を充填する手段を採用することにより、充填された二酸化炭素は、不織布の液又はゲル中に前記血行促進効果を奏するのに十分な量溶解する。従って、本発明の身体貼付用シートは、製造工程が簡便である。
【００２０】
不織布の液又はゲルには、二酸化炭素を高濃度に溶存させる点から、２５℃で液状である油剤を含有させるのが好ましい。これは水に比べて液体の疎水性物質が二酸化炭素を３〜６倍程度溶解することから好ましく、またこの溶解特性を維持するのに水と相溶性のない液状油剤を水中に乳化物として分散させ、液又はゲル中に分散存在させることが好ましい。当該油剤としては、長鎖炭化水素、高級脂肪酸、高級脂肪酸エステル、高級アルコール、シリコーン類、フルオロカーボン類等が挙げられる。長鎖炭化水素としては流動パラフィンが好ましく、高級脂肪酸、高級脂肪酸エステル、高級アルコールでは、特に分岐脂肪酸、不飽和脂肪酸、分岐脂肪酸エステル、不飽和脂肪酸エステル、分岐脂肪族アルコール、不飽和脂肪族アルコールが液状を呈することから好ましく、ホホバ油、オリーブ油、ヒマシ油、ミンク油、マカデミアンナッツ油等の油脂類、ミリスチン酸イソプロピル、ジイソステアリン酸ジグリセリルなど不飽和脂肪酸や分岐脂肪酸の誘導体などが好ましい。シリコーン類としては、ジメチルステアリルポリシロキサン等のアルキル変性シリコーン、高重合メチルポリシロキサン、架橋型メチルポリシロキサン、フッ素化されたフルオロシリコーン等が好ましい。さらにフルオロカーボン類としては、２−（パーフルオロヘキシル）エチル１，３−ジメチルブチルエーテル等のパーフルオロポリエーテル、ハイドロフルオロエーテル等が使用できる。これらの油剤は、不織布の液又はゲル中に１〜３５質量％、さらに１〜２０質量％、特に１〜１５質量％含有させるのが好ましい。
【００２１】
不織布の液又はゲルには、各種油剤や、植物エキスなどの分散、また肌への付着性を改良する為に、各種乳化剤を配合できる。例えば、グリセリンモノ脂肪酸エステル、ポリグリセリンモノ脂肪酸エステル、ソルビタンモノ脂肪酸エステル、ポリエチレングリコールモノ脂肪酸エステル、ポリオキシエチレンソルビタンモノ脂肪酸エステル、ポリオキシエチレン硬化ヒマシ油などの非イオン性界面活性剤；炭素数１２〜１８の直鎖又は分岐脂肪酸塩、炭素数１２〜１８のアルキルリン酸エステル塩、Ｎ−アシルアミノ酸塩などのアニオン性界面活性剤；塩化ステアリルトリメチルアンモニウム、塩化ジステアリルジメチルアンモニウムなどのカチオン性界面活性剤を挙げることができる。
【００２２】
不織布の液又はゲルには植物エキスを配合することができる。植物エキスとしては、例えば甘草エキス、グリチルリチン酸及びその誘導体、脂溶性グリチルレチン酸類、アズレン、グアイアズレン、オウゴンエキス、カミツレエキス、クマザサエキス、シラカバエキス、ゼニアオイエキス、桃葉エキス、セイヨウノコギリソウエキス、キキョウエキス、ビワ葉エキス、ボダイジュエキスユーカリエキスなどの抗炎症作用をもつものや、ショウキョウエキス、オランダカラシ、カンタリスチンキ、サンショウエキス、ハッカ油、ワサビ大根エキスなどの局所刺激作用をもつもの、ルチン誘導体や、ヒバマタエキス、セージ抽出物など、はりやむくみに効果のあるものなどが挙げられる。また、植物エキス以外の抗生物質、抗真菌剤、抗炎症剤、血行促進剤、ビタミン類（水溶性のビタミンＣや脂溶性のビタミンＡ、ビタミンＥやトコフェロール誘導体、ビタミンＣ誘導体など）、保湿剤なども配合することができる。さらに、鉱物性粉体、例えばカオリン、スクメタイト、酸化亜鉛、酸化チタンなども配合できる。
【００２３】
ゲルを形成するにあたっては、水溶性高分子、多価アルコール等を用いることができる。ここで水溶性高分子として、例えば、ポリアクリル酸類と架橋剤とからなる架橋型含水ゲル；ポリメタアクリル酸類、ポリアクリルアミド、ポリビニルアルコール、ポリビニルピロリドン、カルボキシメチルセルロースとその塩類、アルギン酸塩、ペクチンと多価陽イオンからなるゲル；カラゲナン、キサンタンガム、ゼラチン、ジェランガム、プルラン、寒天、アラビアゴム、キトサン及びその誘導体など水溶性高分子及び水を使用した含水ゲルなどが挙げられる。また、低分子寒天とタラガムやローカストビーンガムとの混合ゲルなども利用できる。これらの水溶性高分子は１種又は２種以上用いることができ、ゲル中に０．５〜２０質量％、さらに０．５〜１０質量％、特に０．５〜５質量％含有するのが好ましい。
【００２４】
多価アルコールとしては、グリセリン、ポリグリセリン、プロピレングリコール、ポリエチレングリコール、１，３−ブタンジオール、ソルビトール、キシリトールなどが挙げられる。これらの多価アルコールは１種又は２種以上用いることができ、ゲル中に３〜５０質量％、さらに３〜２０質量％、特に５〜１０質量％含有するのが好ましい。また、付着性を調節する目的で、これらポリオール以外に、ヒマシ油やワセリン、デキストリンなども使用できる。
【００２５】
本発明におけるより好ましい二酸化炭素充填手段は、容器内に積層シートを投入し、次いで水分を含む液を投入し、次いで二酸化炭素を充填する手段；あるいは不織布の片面にゲルを形成した後フィルムを積層したシートを作製し、これを容器に投入し、次いで二酸化炭素を充填する手段である。このとき、積層シートは、２つ折り、４つ折り等として容器内に投入するのが好ましい。通常、シートの折り方は、液又はゲルの面同士が当るような状態で折り込むが、内溶液の浸漬を早める為に不織布面を外側にして折り込んでも良い。
【００２６】
本発明に用いられる前記積層シートにおいては、積層された不織布とフィルムのうち、フィルムのみに穴及び／又はスリットが設けられているのが折り込みやすさ、含浸液の浸透促進、身体適用時のフィット性向上、溶存二酸化炭素の揮散防止の点から好ましい。このような、フィルムのみにスリットを設けた形態を、フェイスマスクの場合を例にして、図２〜４に示す。尚、ここで切れ込みとは、周囲と連続した切断部をいい、スリットとは周囲と別に独立した切断部をいう。
【００２７】
また、例えば図５〜７のように積層シートの不織布とフィルムの両方に、周囲からの切れ込み以外にスリットが設けられている形態とするのが、含浸液の浸透促進、皮膚に適用した場合のフィット性向上、二酸化炭素の揮散防止、折り込みやすさ等の点で好ましい。
【００２８】
また、本発明の身体貼付用シートの形状としては、正方形、長方形等の通常の皮膚貼付剤の形状の他、フェイスマスクの形状とすることもできる。
【実施例】
【００２９】
実施例１、２
不織布とフィルムの積層方法について検討した。全面シールとドットシールでの積層されたシートの硬さについて測定した。なおこのドットシール以外のシールパターンや、接着剤を使用した積層方法でも全面シールに比較してその硬さを低減することができる。
ＬＤＰＥからなるフィルム（厚さ４０μm；二酸化炭素透過性約１０，０００cc／m2・day・atm）と、不織布（レーヨン：アクリル：ＰＥ＝５０：２５：２５（坪量６５ｇ/m2平均厚み１．０mm）とを、融着温度が約１６０℃になるようにした、１cmドットパターン、３cmドットパターンと平面のプレートヒーターを用いて、１秒間で全面シールをおこなった。なお、１つのドットの大きさは２mm角のパターンを使用した。
これらのシールによって得られたシート（試験片は、幅１００mm、長さ１５０mmとして、測定時に押える部分に５０mmを用い、測定部分の長さは１００mmとした。）をＪＩＳ法L1096 1999 8.19.2B法スライド法を用いて硬さ（剛軟度）を測定した。なお測定は１０サンプルを測定し、その平均値とした。
その結果、以下の表１に示すようにドットシールを行うと全面シールに比較して柔らかくなることが示された。
【００３０】
【表１】
2006028158.tif 000003
【００３１】
実施例３
不織布にゲル層を形成させたシートについて説明する。
厚さ２０μm、幅２５cmのＰＥフィルム（二酸化炭素透過性約１４，０００cc／m2・day・atm）上に、レーヨン：ＰＥ＝７５：２５（坪量６０ｇ/m2平均厚み１．２mm）からなる不織布を８mm間隔で１．５mm四角のドットシールにて熱融着させゲル層調製用シートを作製した。
表２に示すように濃グリセリンにポリアクリル酸ナトリウム、架橋型ポリアクリル酸、メチルパラベンを添加し、攪拌・懸濁させた後、水、植物エキス及び水酸化アルミニウムを配合しアクリル酸ポリマーのゲル状組成物を調製した。この懸濁液のpHは５．８であった。シートの不織布面にバーコータを用いてゲル厚１mmとなるようにこのゲル組成物を伸展し、表面を多孔質のＰＰフィルムにて被覆した後、６０℃で４日間エージングをさせてゲル状シートを調製した。
【００３２】
【表２】
2006028158.tif 000004
【００３３】
４日後に、ゲル状シートを１５０mm×４０mmの長方形シートに調製した。このシートをアルミピロー（１７０mm×６０mm）に入れた。その後、このピローを厚さ３mmとなるような治具に挟み、二酸化炭素をピロー内に３秒間噴射してガス交換を行った後に、ピローをシールした。ピロー体積を測定すると２４mLであり、シート上のゲル重量５．８ｇ（容積約６mL）の３倍であった（２４mL−６mL＝１８mL）。このシートをピロー内にて１週間エージングを行い、以下の血流促進実験を行った。
【００３４】
シートを前腕内側部に貼付し、貼付前と貼付後５分、２０分後のそれぞれの血流量とその皮膚状態を観察した。血流量は、２５℃の恒温室にて、３０分間順化した後、前腕部の血流をドップラー血流計（BIOMEDICAL SCIENCE Co.,LTD LASER FLOWMETER ＫＢ−２０１）によって３０秒測定し、その値の平均値を１００として、同部位に各シートを貼付し保持時間後、シートを剥しその部位の血流量を測定し、相対値として表した。結果を、シートを塗布する前の前腕部の皮膚血流を１００として、それぞれの時間保持した後の、血流量の相対値を示した（表３）。
【００３５】
【表３】
2006028158.tif 000005
【００３６】
実施例４
実施例１で調製したシートを図６のようなマスク型に打抜き、２つ折りにしてアルミピロー内（内寸１２０mm×１３０mm）に挿入し、二酸化炭素でガス置換を行った後にシールした。ピロー内のガス体積は６８mL、マスク型のゲル体積は２６mLであった（２．６倍）。このマスクを用いて、顔面に１０分間貼付し、その時の血行促進状態を以下に示した（測定方法は実施例３に準じた。２０℃、湿度４０％、測定対象者Ｎ＝２名、２回測定平均）。また、比較例２として、二酸化炭素でガス交換を行わず、窒素シールをしたものとの２週間（２日に１回ずつ）継続使用を行った。その結果、くすみ、はりといった項目で、二酸化炭素を封入したものは改善度合いが高かった。
【００３７】
【表４】
2006028158.tif 000006
【００３８】
実施例５
不織布にジェルを含浸させたシートについて説明をする。
厚さ４０μm、幅２５cmのＰＥフィルム（二酸化炭素透過性約１０，０００cc／m2・day・atm）上に、レーヨン：アクリル：ＰＥ＝５０：２５：２５（坪量６５ｇ/m2平均厚み１．０mm）からなる不織布を８mm間隔で１．５mm四角のドットシールにて熱融着させシートを作製した。さらにシートを１５０mm×４０mmの長方形シートに調製した。
表５に示す成分を混合し、８０℃で撹拌、溶解させた。さらに室温まで徐冷した。この液状組成物のpHは５．０であった。長方形シートの不織布面に液状組成物をできるだけ均一に平均液厚１mmとなるように塗布し、液含浸シートを調製した。
【００３９】
【表５】
2006028158.tif 000007
【００４０】
このシートをアルミピロー（１７０mm×６０mm）に入れた。その後、このピローを厚さ３mmとなるような治具に挟み、二酸化炭素をピロー内に３秒間噴射してガス交換を行った後に、ピローをシールした。ピロー体積を測定すると２４mLであり、シート上の液重量６．０ｇ（容積約６mL）の３倍であった（２４mL−６mL＝１８mL）。このシートをピロー内にて１週間エージングを行い、実施例３に記載の方法に準じて、以下の血流促進実験を行った。
シートを前腕内側部に貼付し、貼付前と貼付後５分、２０分後のそれぞれの血流量とその皮膚状態を観察した。
【００４１】
【表６】
2006028158.tif 000008
【００４２】
実施例６
実施例３で調整した液を含浸させる前のシートを図６のようなマスク型に打抜き、平均液厚が１mmとなるように実施例３の液状組成物を塗布した。液含浸マスクを２つ折りにしてアルミピロー内（内寸１２０mm×１３０mm）に挿入し、二酸化炭素でガス置換を行った後にシールした。ピロー内のガス体積は６７mL、マスク型の含浸液体積は２８mLであった（２．４倍）。このマスクを用いて、顔面に１０分間貼付し、その時の血行促進状態を以下に示した（測定方法は実施例３に準じた。２０℃、湿度４０％、測定対象者Ｎ＝２名、２回測定平均）。また、比較例３として、二酸化炭素でガス交換を行わず、窒素シールをしたものとの２週間（２日に１回ずつ）継続使用を行った。その結果、くすみ、はりといった項目で、二酸化炭素を封入したものは改善度合いが高かった。
【００４３】
【表７】
2006028158.tif 000009
【００４４】
実施例７
二酸化炭素透過性が７，０００cc／m2・day・atm以下のフィルムを用いたシートについて検討した。
厚さ１２μm、幅２５cmのポリエチレン／ナイロン／ポリエチレン３層フィルム（二酸化炭素透過性約４，０００cc／m2・day・atm）上に、レーヨン：アクリル：ＰＥ＝５０：２５：２５（坪量６５ｇ/m2、平均厚み１．０mm）からなる不織布を８mm間隔で１．５mm四角のドットシールにて熱融着させシートを作製した。さらにシートを１５０mm×４０mmの長方形シートに調製した。
表５に示す成分を混合し、８０℃で撹拌、溶解させた。さらに室温まで徐冷した。この液状組成物のpHは５．０であった。長方形シートの不織布面に液状組成物をできるだけ均一に平均液厚１mmとなるように塗布し、液含浸シートを調製した。
このシートをアルミピロー（１７０mm×６０mm）に入れた。その後、このピローを厚さ３mmとなるような治具に挟み、二酸化炭素をピロー内に３秒間噴射してガス交換を行った後に、ピローをシールした。ピロー体積を測定すると２３mLであり、シート上の液重量６．０ｇ（容積約６mL）の２．８倍であった（２３mL−６mL＝１７mL）。このシートをピロー内にて１週間エージングを行い、実施例３記載の方法に準じて、以下の血流促進実験を行った。
上記シートおよび実施例５のシートをそれぞれ前腕内側部に貼付し、貼付前と貼付後５分、２０分後、３０分後のそれぞれの血流量を観察した。
【００４５】
【表８】
2006028158.tif 000010
【図面の簡単な説明】
【００４６】
【図１】本発明身体貼付用シートの断面説明図を示す図である。
【図２】フェイスマスクのフィルムのみにスリットを入れた例を示す図である。
【図３】フェイスマスクのフィルムのみにスリットを入れた例を示す図である。
【図４】フェイスマスクのフィルムのみにスリットを入れた例を示す図である。
【図５】フェイスマスクの周囲への切れ込み及びスリットを設けた例を示す図である。
【図６】フェイスマスクの周囲への切れ込み及びスリットを設けた例を示す図である。
【図７】フェイスマスクの周囲への切れ込み及びスリットを設けた例を示す図である。
【符号の説明】
【００４７】
（Ａ）：二酸化炭素難透過性のフィルム
（Ｂ）：不織布
（Ｃ）：容器
１：フィルムのみへのスリット
２：フィルム及び不織布の両方への周囲からの切れ込み
３：フィルム及び不織布の両方へのスリット
【図１】
2006028158.tif 000011
【図２】
2006028158.tif 000012
【図３】
2006028158.tif 000013
【図４】
2006028158.tif 000014
【図５】
2006028158.tif 000015
【図６】
2006028158.tif 000016
【図７】
2006028158.tif 000017